(57)【特許請求の範囲】
【請求項１】
管、薄板、ワイヤ、ロッド、ストリップ又は鍛造品の形の、以下（質量％）：
Ｃｒ  ２１％以上、２３％以下
Ｆｅ  ０．０５％以上、１．５％以下
Ｃ  ０．０５％以上、０．０８％以下
Ｍｎ  ０．５％以下
Ｓｉ  ０．２５％以下
Ｃｏ  １１％以上、１３％以下
Ｃｕ  ０．１５％以下
Ｍｏ  ８．０％以上、１０．０％以下
Ｔｉ  ０．３％以上、０．５％以下
Ａｌ  ０．８％以上、１．３％以下
Ｐ  ０．０１２％未満
Ｓ  ０．００８％未満
Ｂ  ０．００２％超、０．００６％未満
Ｎｂ  ０％超、１％以下
Ｎ  ０．０１５％以下
Ｍｇ  ０．０２５％以下
Ｃａ  ０．０１％以下
Ｖ  ０．００５％以上、０．６％以下
選択的にＷ含分０．０２％以上、２％以下
Ｎｉ  残分並びに溶融に起因する不純物
からなるニッケル・クロム・コバルト・モリブデン合金であって、その際、該合金は以下の式：
【化１】
0005791640.tif 000009
を満たすものとする、合金。
【請求項２】
以下（質量％）：
Ｂ  ０．００２％超、０．００５％未満
を含有する、請求項１記載の合金。
【請求項３】
以下（質量％）：
Ｍｎ  ０．３％以下
を含有する、請求項１又は２記載の合金。
【請求項４】
炭化物の割合が０．９％超である、請求項１から３までのいずれか１項記載の合金。
【請求項５】
請求項１から４までのいずれか１項記載の合金を含有する、ガスタービン又は蒸気タービン内の部品のための鍛造品。
【請求項６】
請求項１から４までのいずれか１項記載の合金を含有する、ガスタービン又は蒸気タービンのための溶接構造物。
【請求項７】
請求項１から４までのいずれか１項記載の合金を含有する、エネルギー工学の発電所のためのボイラー部品。
【請求項８】
請求項１から４までのいずれか１項記載の合金を含有する、炉建造物又は発電所建造物。
【請求項９】
請求項１から４までのいずれか１項記載の合金を含有する、石油化学工業設備又は核エネルギー工業設備における装置。
【請求項１０】
請求項１から４までのいずれか１項記載の合金を含有する、ガスタービン若しくは蒸気タービンのための鋳造部品、又は、炉建造物若しくは発電所建造物における鋳造部品。
【請求項１１】
請求項１から４までのいずれか１項記載の合金を含有する、ガスタービン若しくは蒸気タービンのための遠心鋳造部品、又は、炉建造物若しくは発電所建造物における遠心鋳造部品。
【発明の詳細な説明】
【技術分野】
【０００１】
本発明は、傑出した強度及びクリープ特性並びに抜群の耐高温腐蝕性を有するニッケル・クロム・コバルト・モリブデン合金に関する。
【０００２】
ＥＰ２０３９７８９Ａ１には、以下のものを含有する蒸気機関のためのタービンローターのためのニッケルベース合金が開示されている：Ｃ  ０．０１〜０．１５％、Ｃｒ  １８〜２８％、Ｃｏ  １０〜１５％、Ｍｏ  ８〜１２％、Ａｌ  １．５〜２％、Ｔｉ  ０．１〜０．６％、Ｂ  ０．００１〜０．００６％、Ｔａ  ０．０１〜０．７％、残分  ニッケル及び不可避の不純物。前記組成物は、同時に鍛造特性を保持しながらも高められた機械的強度を有するとされている。
【０００３】
ＥＰ０３５８２１１Ｂ１又はＥＰ２２０４４６２Ａ１によって、特別な炭化物モルホロジーを有するニッケル・クロム・モリブデン・コバルト合金が公知となった。該モルホロジーは、高められた温度でのより良好な経時的耐久性を該合金に付与している。該合金は以下のものからなる（質量％）：クロム  １５〜３０％、モリブデン  ６〜１２％、コバルト  ５〜２０％、アルミニウム  ０．５〜３％、チタン  〜５％、炭素  ０．０４〜０．１５％、ホウ素  〜０．０２％、ジルコニウム  〜０．５％、タングステン  〜５％、ニオブ又はタンタル  〜２．５％、鉄  〜５％、希土類金属  〜０．２％、窒素  〜０．１％、銅  〜１％、硫黄  〜０．０１５％、リン  〜０．０３％及びマグネシウム又はカルシウム  〜０．２％、残分  不純物及びニッケル。
【０００４】
該合金はＮｂ又はＴａ  ２．５％までを含有し得るものの、これらの元素は耐サイクル酸化性を損ね、このことは、同時にクロム及びアルミニウムが存在している場合には特に強く現れる。
【０００７】
このような合金は数十年来、実地で使用されており、「alloy 617」の名称で公知である。このような合金から製造された部品は、５５０〜８５０℃の温度範囲内である程度の応力亀裂傾向を示すことが明らかになっている。このような傾向は特に、肉厚の部品の溶接接合部において現れる。この原因は、炭化物の析出と関連する自己応力であると考えられる。このような自己応力は、約１０００℃で数時間の熱処理によってある程度排除することができたが、このような熱処理は若干のケースでは実施が不可能であるか、又は可能ではあるものの極めて困難であった。
【０００８】
本発明は、公知でありかつ有用性も実証されているこの合金を、個々の合金元素の意図的な改質によって、指摘した欠点がもはや生じないように改良する、という課題に基づく。
【０００９】
前記課題は、管、薄板、ワイヤ、ロッド、ストリップ又は鍛造品の形の、以下（質量％）：
【化２】
0005791640.tif 000002
からなるニッケル・クロム・コバルト・モリブデン合金により解決され、その際、該合金は以下の式：
【化３】
0005791640.tif 000003
を満たすものとする。
【００１０】
有利な合金組成を以下の通り表す（質量％）：
【化４】
0005791640.tif 000004
【００１１】
Ｂの含分を以下のように調節した場合には、特に有利である：
Ｂ  ０．００２〜０．００５％。
【００１２】
Ｍｎ含分は、有利には≦０．３％である。必要であれば、該合金は他の元素としてＷを０．０２〜２％の含分で含有することができる。
【００１３】
本発明による合金中のバナジウム含分を０．００５〜≦０．６％に調節した場合には、さらに有利である。
【００１４】
意想外にも、Ｎｂ及び／又はＶ並びにＢの意図的な合金化によって炭化クロム系列の析出を抑制できることが判明した。それにより、運転中の溶接の際の応力亀裂形成傾向が著しく低減される。
【００１５】
本発明による合金は、以下の式：
【化５】
0005791640.tif 000005
を満たす。
【００１６】
必要に応じて、延性を向上させ、かつ応力を排除するために、本発明による合金を８００〜１０００℃の温度範囲内での、有利には９８０℃での熱処理下に置くことができる。この場合、炭化物の割合は有利には＞０．９％である。特に、Ｎｂ、Ｖ及びＢの含分を意図的に調節することによって、このような熱処理を容易に実施することができる。
【００１７】
本発明の対象によって、５００〜１２００℃の運転温度のための高耐熱性合金が提供される。
【００１８】
本発明による合金は、管、薄板、ワイヤ、ロッド、鍛造品又は鋳造品及びストリップの形で使用可能であり、また溶接構造物のために使用可能である。有利な適用分野は、ガスタービン、炉建設及び発電所建設、石油化学工業、並びに核エネルギー工業の分野である。
【００１９】
第１表において、従来技術に分類すべき合金と、本発明による５つのバリエーションＶ１〜Ｖ５とを対比する。
【００２０】
【表１】
0005791640.tif 000006
【００２１】
第２表において、従来技術に分類すべき合金と、本発明による５つのバリエーションＶ１〜Ｖ５とを、炭化物の溶解挙動に関して対比する。
【００２２】
【表２】
0005791640.tif 000007
【００２３】
第３表において、従来技術に分類すべき合金と、本発明による５つのバリエーションＶ１〜Ｖ５とを、延性（７００℃でのＳＳＲＴ試験）に関して対比する。
【００２４】
【表３】
0005791640.tif 000008